"タッチパネルの下部電極基板に使用される樹脂板であって、アクリル系樹脂層の両面にポリカーボネート系樹脂層を有することを特徴とする下部電極基板用樹脂板。波長590nmの単色光を樹脂板面の法線に対して、0°の角度で入射したときのリタデーション値をRe0、50°の角度で入射したときのリタデーション値をRe50とするとき、Re0とRe50が、式:|Re0-Re50|/50≦1.6を満たす請求項1に記載の樹脂板。波長590nmの単色光を樹脂板面の法線に対して、50°の角度で入射したときのリタデーション値Re50が90nm以下である請求項1または2に記載の樹脂板。ポリカーボネート系樹脂層の厚さが0.1mm以下である請求項1~3のいずれかに記載の樹脂板。アクリル系樹脂層の両面にポリカーボネート系樹脂層を有するフィルム状物をダイから溶融押出し、第1冷却ロールと第2冷却ロールとの間に挟み込み、該第2冷却ロールに巻き掛け、次いで、第3冷却ロールに巻き掛けてなる請求項1~4のいずれかに記載の樹脂板。第1冷却ロールが外周部に金属製薄膜を備えた金属弾性ロールであり、第2冷却ロールが金属ロールである請求項5に記載の樹脂板。請求項1~6のいずれかに記載の樹脂板の一方の面に透明電極膜が設けられてなる下部電極板。下部電極板と上部電極板とを、透明電極膜同士が向かい合うように、電極板間にスペーサーを介在させて対向配置して構成されるタッチパネルであって、該下部電極板が請求項7に記載の電極板であるタッチパネル。アクリル系樹脂層の両面にポリカーボネート系樹脂層を有する樹脂板であって、波長590nmの単色光を樹脂板面の法線に対して、0°の角度で入射したときのリタデーション値をRe0、50°の角度で入射したときのリタデーション値をRe50とするとき、Re0とRe50が、式:|Re0-Re50|/50≦1.6を満たすことを特徴とする表示部材用樹脂板。本発明の目的は、割れ難く、かつ光学特性例えば、タッチパネルを設置した液晶ディスプレイに表示される画像への着色の抑制が良好な下部電極基板用樹脂板を提供することである。本発明者らは、上記課題を解決すべく鋭意研究を重ねた結果、本発明を完成するに至った。すなわち、本発明は、以下の発明に係るものである。1タッチパネルの下部電極基板に使用される樹脂板であって、アクリル系樹脂層の両面にポリカーボネート系樹脂層を有することを特徴とする下部電極基板用樹脂板。2波長590nmの単色光を樹脂板面の法線に対して、0°の角度で入射したときのリタデーション値をRe0、50°の角度で入射したときのリタデーション値をRe50とするとき、Re0とRe50が、式:|Re0-Re50|/50≦1.6を満たす前記1に記載の樹脂板。3波長590nmの単色光を樹脂板面の法線に対して、50°の角度で入射したときのリタデーション値Re0が90nm以下である前記1または2に記載の樹脂板。4ポリカーボネート系樹脂層の厚さが0.1mm以下である前記1~3のいずれかに記載の樹脂板。5アクリル系樹脂層の両面にポリカーボネート系樹脂層を有するフィルム状物をダイから溶融押出し、第1冷却ロールと第2冷却ロールとの間に挟み込み、該第2冷却ロールに巻き掛け、次いで、第3冷却ロールに巻き掛けてなる前記1~4のいずれかに記載の樹脂板。6第1冷却ロールが外周部に金属製薄膜を備えた金属弾性ロールであり、第2冷却ロールが金属ロールである前記5に記載の樹脂板。7前記1~6のいずれかに記載の樹脂板の一方の面に透明電極膜が設けられてなる下部電極板。8下部電極板と上部電極板とを、透明電極膜同士が向かい合うように、電極板間にスペーサーを介在させて対向配置して構成されるタッチパネルであって、該下部電極板が前記7に記載の電極板であるタッチパネル。9アクリル系樹脂層の両面にポリカーボネート系樹脂層を有する樹脂板であって、波長590nmの単色光を樹脂板面の法線に対して、0°の角度で入射したときのリタデーション値をRe0、50°の角度で入射したときのリタデーション値をRe50とするとき、Re0とRe50が、式:|Re0-Re50|/50≦1.6を満たすことを特徴とする表示部材用樹脂板。本発明の下部電極基板用樹脂板は、割れ難く、かつタッチパネルを設置した液晶ディスプレイを斜め方向から見る場合における液晶ディスプレイに表示される画像の着色を抑制することができ、光学特性に優れる。本発明の下部電極基板用樹脂板以下、樹脂板ということがある。は、アクリル系樹脂層の両面にポリカーボネート系樹脂層を有する。前記アクリル系樹脂層を構成するアクリル樹脂としては、透明性に優れ、剛性も高いメタクリル樹脂が好適である。該メタクリル樹脂は、メタクリル酸メチル単位を主成分とするもの、具体的には、全単量体を基準として、メタクリル酸メチル単位を通常50重量以上、好ましくは70重量以上、より好ましくは90重量以上含むものであり、メタクリル酸メチル単位100重量のメタクリル酸メチル単独重合体であってもよいし、メタクリル酸メチルと、該メタクリル酸メチルと共重合し得る他の単量体との共重合体であってもよい。メタクリル酸メチルと共重合し得る前記他の単量体としては、例えばメタクリル酸エチル、メタクリル酸ブチル、メタクリル酸シクロヘキシル、メタクリル酸フェニル、メタクリル酸ベンジル、メタクリル酸2-エチルヘキシル、メタクリル酸2-ヒドロキシエチル等のメタクリル酸メチル以外のメタクリル酸エステル類や、アクリル酸メチル、アクリル酸エチル、アクリル酸ブチル、アクリル酸シクロヘキシル、アクリル酸フェニル、アクリル酸ベンジル、アクリル酸2-エチルヘキシル、アクリル酸2-ヒドロキシエチル等のアクリル酸エステル類等が挙げられる。また、スチレンや置換スチレン類として、例えばクロロスチレン、ブロモスチレン等のハロゲン化スチレン類や、ビニルトルエン、α-メチルスチレン等のアルキルスチレン類等も挙げられる。さらに、メタクリル酸、アクリル酸等の不飽和酸類、アクリロニトリル、メタクリロニトリル、無水マレイン酸、フェニルマレイミド、シクロヘキシルマレイミド等も挙げられる。これらメタクリル酸メチルと共重合し得る他の単量体は、それぞれ単独で用いてもよいし、2種以上を組み合わせて用いてもよい。アクリル樹脂は、ゴム粒子を含有してもよい。これにより、樹脂板の耐衝撃性を向上させることができる。該ゴム粒子としては、例えばアクリル系多層構造重合体、5~80重量部のゴム状重合体にアクリル系不飽和単量体等のエチレン性不飽和単量体20~95重量部をグラフト重合させてなるグラフト共重合体等が挙げられる。前記アクリル系多層構造重合体は、エラストマーの層を20~60重量程度内在するものであるのがよく、最外層として硬質層を有するものであるのがよく、さらに最内層として硬質層を有するものでもよい。前記エラストマーの層は、ガラス転移点Tgが25°C未満のアクリル系重合体の層であるのがよく、具体的には、低級アルキルアクリレート、低級アルキルメタクリレート、低級アルコキシアルキルアクリレート、シアノエチルアクリレート、アクリルアミド、ヒドロキシ低級アルキルアクリレート、ヒドロキシ低級アルキルメタクリレート、アクリル酸およびメタクリル酸からなる群より選ばれる1種以上の単官能単量体を、アリルメタクリレート等の多官能単量体で架橋させてなる重合体の層であるのがよい。前記低級アルキルアクリレート等における低級アルキル基としては、例えばメチル、エチル、プロピル、イソプロピル、ブチル、t-ブチル、ペンチル、ヘキシル基等の炭素数1~6の直鎖または分岐したアルキル基が挙げられ、前記低級アルコキシアルキルアクリレートにおける低級アルコキシ基としては、例えばメトキシ、エトキシ、プロポキシ、イソプロポキシ、ブトキシ、t-ブトキシ、ペンチルオキシ、ヘキシルオキシ基等の炭素数1~6の直鎖または分岐したアルコキシ基が挙げられる。また、前記単官能単量体を主成分として共重合体とする場合には、共重合成分として、例えばスチレン、置換スチレン等の他の単官能単量体を共重合させてもよい。前記硬質層は、Tgが25°C以上のアクリル系重合体の層であるのがよく、具体的には、炭素数1~4のアルキル基を有するアルキルメタクリレートを単独で、または主成分として重合させたものであるのがよい。前記炭素数1~4のアルキル基としては、例えばメチル、エチル、プロピル、イソプロピル、ブチル、t-ブチル等の直鎖または分岐したアルキル基が挙げられる。炭素数1~4のアルキル基を有するアルキルメタクリレートを主成分として共重合体とする場合には、共重合成分としては、他のアルキルメタクリレートやアルキルアクリレート、スチレン、置換スチレン、アクリロニトリル、メタクリロニトリル等の単官能単量体を用いてもよいし、さらにアリルメタクリレート等の多官能単量体を加えて架橋重合体としてもよい。前記アルキルメタクリレート等におけるアルキル基としては、例えば前記した低級アルキル基で例示したのと同じ炭素数1~6の直鎖または分岐したアルキル基等が挙げられる。上記したアクリル系多層構造重合体は、例えば特公昭55-27576号公報、特開平6-80739号公報、特開昭49-23292号公報等に記載されている。5~80重量部のゴム状重合体にエチレン性不飽和単量体20~95重量部をグラフト重合させてなる前記グラフト共重合体において、ゴム状重合体としては、例えばポリブタジエンゴム、アクリロニトリル/ブタジエン共重合体ゴム、スチレン/ブタジエン共重合体ゴム等のジエン系ゴム、ポリブチルアクリレート、ポリプロピルアクリレート、ポリ-2-エチルヘキシルアクリレート等のアクリル系ゴム、エチレン/プロピレン/非共役ジエン系ゴム等が挙げられる。また、このゴム状重合体にグラフト共重合させるのに用いられるエチレン性単量体としては、例えばスチレン、アクリロニトリル、アルキルメタアクリレート等が挙げられる。これらのグラフト共重合体は、例えば特開昭55-147514号公報、特公昭47-9740号公報等に記載されている。ゴム粒子の使用量は、アクリル樹脂100重量部に対して、通常3~150重量部、好ましくは4~50重量部、より好ましくは5~30重量部である。ゴム粒子の使用量が多い程、樹脂板の耐衝撃性が向上し、押圧されても割れ難くなる傾向にあるが、ゴム粒子の使用量があまり多いと、樹脂板の表面硬度が低下するので好ましくない。一方、前記ポリカーボネート系樹脂層を構成するポリカーボネート樹脂としては、例えば二価フェノールとカルボニル化剤とを界面重縮合法や溶融エステル交換法等で反応させることにより得られるものの他、カーボネートプレポリマーを固相エステル交換法等で重合させることにより得られるもの、環状カーボネート化合物を開環重合法で重合させることにより得られるもの等が挙げられる。前記二価フェノールとしては、例えばハイドロキノン、レゾルシノール、4,4’-ジヒドロキシジフェニル、ビス4-ヒドロキシフェニルメタン、ビス{4-ヒドロキシ-3,5-ジメチルフェニル}メタン、1,1-ビス4-ヒドロキシフェニルエタン、1,1-ビス4-ヒドロキシフェニル-1-フェニルエタン、2,2-ビス4-ヒドロキシフェニルプロパン通称ビスフェノールA、2,2-ビス{4-ヒドロキシ-3-メチルフェニル}プロパン、2,2-ビス{4-ヒドロキシ-3,5-ジメチルフェニル}プロパン、2,2-ビス{4-ヒドロキシ-3,5-ジブロモフェニル}プロパン、2,2-ビス{3-イソプロピル-4-ヒドロキシフェニル}プロパン、2,2-ビス{4-ヒドロキシ-3-フェニルフェニル}プロパン、2,2-ビス4-ヒドロキシフェニルブタン、2,2-ビス4-ヒドロキシフェニル-3-メチルブタン、2,2-ビス4-ヒドロキシフェニル-3,3-ジメチルブタン、2,4-ビス4-ヒドロキシフェニル-2-メチルブタン、2,2-ビス4-ヒドロキシフェニルペンタン、2,2-ビス4-ヒドロキシフェニル-4-メチルペンタン、1,1-ビス4-ヒドロキシフェニルシクロヘキサン、1,1-ビス4-ヒドロキシフェニル-4-イソプロピルシクロヘキサン、1,1-ビス4-ヒドロキシフェニル-3,3,5-トリメチルシクロヘキサン、9,9-ビス4-ヒドロキシフェニルフルオレン、9,9-ビス{4-ヒドロキシ-3-メチルフェニル}フルオレン、α,α’-ビス4-ヒドロキシフェニル-o-ジイソプロピルベンゼン、α,α’-ビス4-ヒドロキシフェニル-m-ジイソプロピルベンゼン、α,α’-ビス4-ヒドロキシフェニル-p-ジイソプロピルベンゼン、1,3-ビス4-ヒドロキシフェニル-5,7-ジメチルアダマンタン、4,4’-ジヒドロキシジフェニルスルホン、4,4’-ジヒドロキシジフェニルスルホキシド、4,4’-ジヒドロキシジフェニルスルフィド、4,4’-ジヒドロキシジフェニルケトン、4,4’-ジヒドロキシジフェニルエーテル、4,4’-ジヒドロキシジフェニルエステル等が挙げられ、必要に応じてそれらの2種以上を用いることもできる。中でも、ビスフェノールA、2,2-ビス{4-ヒドロキシ-3-メチルフェニル}プロパン、2,2-ビス4-ヒドロキシフェニルブタン、2,2-ビス4-ヒドロキシフェニル-3-メチルブタン、2,2-ビス4-ヒドロキシフェニル-3,3-ジメチルブタン、2,2-ビス4-ヒドロキシフェニル-4-メチルペンタン、1,1-ビス4-ヒドロキシフェニル-3,3,5-トリメチルシクロヘキサンおよびα,α’-ビス4-ヒドロキシフェニル-m-ジイソプロピルベンゼンから選ばれる二価フェノールを単独で、または2種以上用いるのが好ましく、特に、ビスフェノールAの単独使用や、1,1-ビス4-ヒドロキシフェニル-3,3,5-トリメチルシクロヘキサンと、ビスフェノールA、2,2-ビス{4-ヒドロキシ-3-メチルフェニル}プロパンおよびα,α’-ビス4-ヒドロキシフェニル-m-ジイソプロピルベンゼンから選ばれる1種以上の二価フェノールとの併用が好ましい。前記カルボニル化剤としては、例えばホスゲン等のカルボニルハライド、ジフェニルカーボネート等のカーボネートエステル、二価フェノールのジハロホルメート等のハロホルメート等が挙げられ、必要に応じてそれらの2種以上を用いることもできる。ポリカーボネート系樹脂層には、アクリル系樹脂層との密着性を上げるために、アクリル樹脂を含有させてもよい。具体的には、ポリカーボネート系樹脂層が、ポリカーボネート樹脂100重量部に対し、アクリル樹脂を0.01~1重量部の割合で含有するポリカーボネート樹脂組成物から構成されているのが好ましい。前記アクリル樹脂としては、前述のアクリル系樹脂層に用いたものと同じアクリル樹脂が採用可能であり、低い分子量のものが好ましく用いられる。好ましい分子量の範囲としては1,000~100,000である。この分子量が低すぎると押出成形の際にアクリル樹脂が揮発してしまい、高すぎるとアクリル樹脂がポリカーボネート樹脂と相分離を起こし、光透過率を低下させるおそれがある。なお、両面のポリカーボネート系樹脂層の各々の組成は、互いに同一であってもよいし、異なっていてもよい。また、ポリカーボネート系樹脂層およびアクリル系樹脂層には、それぞれ必要に応じて、例えば光安定剤、紫外線吸収剤、酸化防止剤、難燃剤、帯電防止剤等の添加剤を1種または2種以上添加してもよい。本発明の樹脂板は、アクリル系樹脂層の両面にポリカーボネート系樹脂層を有するので、割れ難く、さらに、該樹脂板を下部電極基板に使用してなるタッチパネルを設置した液晶ディスプレイを斜め方向から見ても、液晶ディスプレイの表示画像が着色して見えることなく、光学特性が良好である。液晶ディスプレイにタッチパネルを設置する場合、通常、まず液晶パネル上にタッチパネルを載置し、さらに該タッチパネル上に1/4波長板、偏光板、ディスプレイ保護板がこの順に載置される。タッチパネルは、液晶パネルを構成する偏光板1と、1/4波長板上に載置される偏光板2との2枚の偏光板の間に存することになる。表示画像の着色は、偏光板1を通過して液晶パネルから出射された直線偏光が、偏光板1と偏光板2との間で位相差が変化し、次いで偏光板2を通過することで生じる。従って、偏光板1と偏光板2との間に存するタッチパネルの電極基板のリタデーション値が小さく、該電極基板を通過する直線偏光の位相差の変化が小さければ、表示画像の着色を抑制することができる。表示画像の着色は、タッチパネルを斜め方向から見る場合に顕著であるが、これは、タッチパネルから斜め方向への光の出射の方が、正面方向への光の出射に比べて、光が電極基板内を通過する際の通過距離が長く、電極基板のリタデーションの影響をより強く受けるためであると推察される。本発明の樹脂板は、積層構成であり、該構成における中間層が固有複屈折が小さく、リタデーション値の小さくなりやすいアクリル系樹脂層であることから、光が該樹脂板を通過する際の該樹脂板のリタデーションの影響が小さく、液晶ディスプレイの表示画像の着色が抑制されると推察される。樹脂板は、アクリル系樹脂層と、その両面に積層されるポリカーボネート系樹脂層とを共押出成形で積層一体化することにより、好適に製造される。この共押出成形は、2基または3基の一軸または二軸の押出機を用いて、アクリル系樹脂層の材料と、ポリカーボネート系樹脂層の材料とをそれぞれ溶融混練した後、フィードブロックダイやマルチマニホールドダイ等を介して積層することにより行うことができる。積層一体化された溶融樹脂は、例えばロールユニット等を用いて冷却固化すればよい。共押出成形により製造した樹脂板は、粘着剤や接着剤を用いた貼合により製造した樹脂板に比べて、二次成形し易い点で好ましい。以下、樹脂板を共押出成形で製造する一実施形態について、図1を参照して詳細に説明する。同図に示すように、まず、アクリル系樹脂層の材料とポリカーボネート系樹脂層の材料とを、それぞれ別個の押出機1,2で加熱して溶融混練し、それぞれフィードブロック3に供給して溶融積層一体化した後、ダイ4から押出する。次いで、ダイ4から押出したシート状ないしフィルム状の溶融樹脂を、略水平方向に対向配置した第1冷却ロール5と第2冷却ロール6の間に挟み込まれ、第3冷却ロール7により、緩やかに冷却し、樹脂板8を得ることができる溶融樹脂の厚みや、第1,第2冷却ロール5,6の間隔、周速度等を調整すると、得られる樹脂板8の厚みを調整することができる。第1,第2冷却ロール5,6は、少なくとも一方がモータ等の回転駆動手段に接続されており、両ロールが所定の周速度で回転するように構成されている。両ロールのうち、第2冷却ロール6は、両ロール間で挟持された後のシート状ないしフィルム状の樹脂板が巻き掛けられる、巻き掛けロールである。第1,第2冷却ロール5,6としては、例えば剛性を有する金属ロール、弾性を有する金属弾性ロール等が挙げられる。前記金属ロールとしては、例えばドリルドロール、スパイラルロール等が挙げられる。前記金属弾性ロールとしては、例えば軸ロールと、この軸ロールの外周面を覆うように配置され溶融樹脂に接触する円筒形の金属製薄膜とを備え、これら軸ロールと金属製薄膜との間に水や油等の温度制御された流体が封入されたものや、ゴムロールの表面に金属ベルトを巻いたもの等が挙げられる。第1,第2冷却ロール5,6は、金属ロールおよび金属弾性ロールから選ばれる1種で構成してもよいし、金属ロールと金属弾性ロールとを組み合わせて構成してもよい。金属ロールと金属弾性ロールとを組み合わせることで、リタデーション値の低減された樹脂板を得ることができる。すなわち、溶融樹脂を金属ロールと金属弾性ロールとの間に挟持すると、金属弾性ロールが溶融樹脂を介して金属ロールの外周面に沿って凹状に弾性変形し、金属弾性ロールと金属ロールとが溶融樹脂を介して所定の接触長さで接触する。これにより、金属ロールと金属弾性ロールとが、溶融樹脂に対して面接触で圧着するようになり、これらロール間に挟持される溶融樹脂は面状に均一加圧されながら製膜される。その結果、製膜時の歪みが低減され、リタデーション値の低減された樹脂板が得られる。また、金属ロールと金属弾性ロールとを組み合わせる場合には、金属弾性ロールを第1冷却ロール5、金属ロールを第2冷却ロール6とするのが好ましい。これにより、得られる樹脂板の波長590nmでの入射光のリタデーション値例えば、Re0やRe50をより低減することができる。第1冷却ロール5と第2冷却ロール6の間に挟み込まれた溶融樹脂は、第2冷却ロール6に巻き掛けられ、次いで、引取りロールにより引取られて巻き取られる。このとき、第2冷却ロール6以降に第3冷却ロール7を設けてもよい。これにより、溶融樹脂が緩やかに冷却されるので、得られる樹脂板のリタデーション値を低減することができる。第3冷却ロールとしては、特に限定されるものではなく、従来から押出成形で使用されている通常の金属ロールを採用することができる。具体例としては、ドリルドロールやスパイラルロール等が挙げられる。第3冷却ロール7の表面状態は、鏡面であるのが好ましい。第3冷却ロール7を設ける場合、第2冷却ロール6に巻き掛けられた溶融樹脂を、第2冷却ロール6と第3冷却ロール7との間に通して第3冷却ロール7に巻き掛けるようにする。第2冷却ロール6と第3冷却ロール7との間は、所定の間隙を設けて解放状態としても、両ロールに挟み込んでも構わない。なお、第3冷却ロール7以降に第4冷却ロール,第5冷却ロール,と複数本の冷却ロールを設け、第3冷却ロール7に巻き掛けたフィルムを順次、次の冷却ロールに巻き掛けるようにしてもよい。樹脂板は、通常、シート状ないしフィルム状であり、その厚みは、通常0.1~3mmであり、0.1~2mmであるのが好ましく、0.1~1.5mmであるのがより好ましく、0.1~1mmであるのがさらに好ましい。樹脂板は、アクリル系樹脂層とポリカーボネート系樹脂層からなることで、割れ難く、厚みを小さくすることができる。この樹脂板において、アクリル系樹脂層の両面に積層されるポリカーボネート系樹脂層の各々の厚みは、0.1mm以下であるのが好ましく、0.005~0.1mmであるのがより好ましく、0.01~0.1mmであるのがさらに好ましく、0.05~0.1mmであるのが特に好ましい。ポリカーボネート系樹脂層の厚みがあまり大きいと、該樹脂板を下部電極基板に使用してなるタッチパネルを設置した液晶ディスプレイを斜め方向から見る場合、液晶ディスプレイの表示画像が着色して見えるおそれがあり、厚みがあまり小さいと、樹脂板が割れやすくなるおそれがある。なお、両面のポリカーボネート系樹脂層の各々の厚みは、互いに同一であってもよいし、異なっていてもよい。アクリル系樹脂層の厚みは、樹脂板全体の厚みとポリカーボネート樹脂層の厚みから適宜調整すればよいが、樹脂板全体の厚みの70~99であるのが好ましい。樹脂板は、Re50が90nm以下であることが好ましく、80nm以下であることがより好ましく、70nm以下であることがさらに好ましい。Re50が90nm以下であることで、該樹脂板を下部電極基板に使用してなるタッチパネルを設置した液晶ディスプレイを斜め方向から見る場合における液晶ディスプレイの表示画像の着色をより抑制することができる。なお、Re50は、波長590nmの単色光を樹脂板面の法線に対して、50°の角度で入射したときのリタデーション値である。樹脂板は、Re0が50nm以下であることが好ましく、47nm以下であることがより好ましく、45nm以下であることがさらに好ましい。Re0があまり大きいと、該樹脂板を下部電極基板に使用してなるタッチパネルを設置した液晶ディスプレイを正面方向から見る場合に、液晶ディスプレイの表示画像が着色して見えるおそれがある。Re0が50nm以下であることで、該タッチパネルを正面方向から見る場合の、表示画像の着色を抑制することができる。なお、Re0は、波長590nmの単色光を樹脂板面の法線に対して、0°の角度で入射したときのリタデーション値である。樹脂板は、タッチパネルの画面を斜め方向から見る場合の、液晶ディスプレイの表示画像の着色を抑制する観点から、Re0とRe50が、式:|Re0-Re50|/50≦1.6を満たすことが好ましい。この式で規定される|Re0-Re50|/50の値は、1.4以下であることがより好ましく、1.2以下であることがさらに好ましく、1以下であることが特に好ましい。Re0とRe50が、上記式の関係を満足することで、該樹脂板を下部電極基板に使用してなるタッチパネルを設置した液晶ディスプレイを斜め方向から見る場合における液晶ディスプレイの表示画像の着色をより抑制することができる。|Re0-Re50|/50は、波長590nmの単色光を樹脂板面の法線に対して、0°の角度で入射したときのリタデーション値と、50°の角度で入射したときのリタデーション値との変化率を表し、該変化率が1.6を超えると、タッチパネルを正面方向から見る場合の表示画像の着色と、斜め方向から見る場合の表示画像の着色との色の違いが大きくなり、表示画像の着色がより強調されて視認されるおそれがある。上記式を満たすには、例えば、アクリル系樹脂層の両面にポリカーボネート系樹脂層を有するフィルム状物をダイから溶融押出し、第1冷却ロールと第2冷却ロールとの間に挟み込み、該第2冷却ロールに巻き掛けて該樹脂板を製造すればよく、|Re0-Re50|/50の値を小さくする観点から、第1冷却ロールを金属弾性ロール、第2冷却ロールを金属ロールとすることがより好ましい。なお、第2冷却ロール以降に第3冷却ロールを設けてもよいし、さらに、第3冷却ロール以降に第4冷却ロール,第5冷却ロールと複数本のロールを設けてもよい。アクリル系樹脂層の両面にポリカーボネート系樹脂層を有する樹脂板であって、Re0と、Re50が、式:|Re0-Re50|/50≦1.6を満たす樹脂板は、波長590nmの単色光を樹脂板面の法線に対して、0°の角度で入射したときのリタデーション値と、50°の角度で入射したときのリタデーション値との変化率が所定の範囲内であることから、樹脂板を正面方向から見る場合と斜め方向から見る場合とでの着色の色の違いが小さく、各種表示部材用途に使用することができ、例えば、液晶ディスプレイの表面保護板や、タッチパネルの表面保護板等として使用することができる。樹脂板の少なくとも一方の面は、凹凸形状を有するマット面であってもよい。樹脂板の一方の面がマット面である場合、該マット面は、液晶パネル側の面であること、すなわち透明電極膜が形成されない面であることが好ましい。かくして得られる本発明の樹脂板は、下部電極基板として使用されることが好ましい。樹脂板を下部電極基板として使用する場合、まず樹脂板を必要な大きさに切断し、次いで、該樹脂板の一方の面に透明電極膜を設けることで、下部電極板が作製される。透明電極膜は、金属酸化物より構成される。金属酸化物としては、例えば、ATOアンチモンスズ酸化物やITOインジウムスズ酸化物等が挙げられ、特に、ITOが透明性に優れており好ましい。透明電極膜の厚さは、5~50μmであることが好ましい。透明電極膜を作製する方法としては、例えば、真空蒸着法、スパッタリング法、イオン化蒸着法、またはCVD法等が挙げられる。樹脂板と透明電極膜の密着性を向上させる観点から、樹脂板は、透明電極膜が形成される面に、樹脂層を設けてもよい。かかる樹脂としては、透明性に優れたものであればよい。樹脂層の厚さは、1nm~5μmであることが好ましい。1nm未満であると十分な密着性向上効果を得られないおそれがあり、5μmを超えると該樹脂板を下部電極基板に使用してなるタッチパネルを設置した液晶ディスプレイを斜め方向から見る場合、液晶ディスプレイの表示画像が着色して見えるおそれがある。抵抗膜方式タッチパネルは、上部電極板と下部電極板が、スペーサーを介して、両電極板の透明電極膜同士が向かい合うように対向配置して構成される。液晶ディスプレイ上にタッチパネルを設置する場合、下部電極板を液晶パネルに接触させて設置する。上部電極板は、上部電極基板の一方の面に透明電極膜を設けることで作製される。抵抗膜方式タッチパネルは、押圧された上部電極板が下部電極板と接触することで通電され、押圧された位置が検出されることから、上部電極基板は、可とう性を有することが好ましい。可とう性の観点から、上部電極基板の厚さは、10~400μmであることが好ましい。上部電極基板としては、透明性に優れる樹脂フィルムが使用され、通常、ポリエチレンテレフタレートが使用される。なお、本発明の樹脂板は、上部電極基板に使用してもよく、上部電極基板と下部電極基板の両基板を本発明の樹脂板としてもよい。この場合、両樹脂板の厚みは、互いに同一であってもよいし、異なっていてもよい。樹脂板は、抵抗膜方式タッチパネルの下部電極基板としての使用に制限されるものではなく、他の検出方式のタッチパネルの電極基板、例えば、静電容量方式タッチパネルの電極基板としても使用することができる。静電容量方式タッチパネルは、電極基板の一方の面に透明電極膜を備える電極板の透明電極膜上に保護膜を形成して構成される。液晶ディスプレイに静電容量方式タッチパネルを設置する場合、電極基板面を液晶パネルに接触させて設置する。この電極基板としては、通常、ガラス板が使用されるが、ガラス板が重く、また割れやすいという問題点がある。ガラス板に変えて本発明の樹脂板を使用することで、かかる問題点を改善することができる。タッチパネルの用途としては、携帯型ゲーム機の表示窓、携帯型カーナビゲーションシステムや携帯型情報端末のディスプレイ、銀行のATMのディスプレイ、産業機械の操作パネル等が挙げられる。本発明の樹脂板を下部電極基板として使用してなるタッチパネルは、下部電極基板が本発明の樹脂板であることから軽量であり、さらに、割れ難いことから、樹脂板の厚みを小さくすることによるタッチパネルの薄型化が可能であり、特に、携帯用途としての使用が好ましい。以下、本発明の実施例を示すが、本発明はこれらによって限定されるものではない。以下の実施例および比較例で使用した押出装置の構成は、次の通りである。押出機1:スクリュー径65mm、一軸、ベント付きの押出機東芝機械株製を用いた。押出機2:スクリュー径45mm、一軸、ベント付きの押出機日立造船株製を用いた。フィードブロック3:2種3層分配型のフィードブロック日立造船株製を用いた。ダイ4:リップ幅1400mm、リップ間隔1mmのTダイ日立造船株製を用いた。第1,第2,第3冷却ロール5,6,7:横型、面長1400mm、径300mmφの冷却ロールを用いた。第1,第2,第3冷却ロール5,6,7について、より具体的に説明すると、第1冷却ロール5には金属弾性ロールを用いた。該金属弾性ロールには、軸ロールの外周面を覆うように金属製薄膜が配置され、軸ロールと金属製薄膜との間に流体が封入されているものを採用した。軸ロール、金属製薄膜および流体は、次の通りである。軸ロール:ステンレス鋼製金属製薄膜:厚さ2mmのステンレス鋼製の鏡面金属スリーブ流体:油であり、この油を温度制御することによって、金属弾性ロールを温度制御可能にした。より具体的には、温度調節機のON-OFF制御により前記油を加熱、冷却して温度制御可能にし、軸ロールと金属製薄膜との間に循環させた。第2,第3冷却ロール6,7には、高剛性の金属ロールを用いた。該金属ロールは、表面状態が鏡面であるステンレス鋼製のスパイラルロールである。実施例および比較例で使用した樹脂は、以下の2種類である。樹脂1:熱変形温度Th140°Cの住友ダウ株製のポリカーボネート樹脂カリバー301-10を用いた。樹脂2:熱変形温度Th100°Cの住友化学株製のメタクリル樹脂スミペックスEXを用いた。[実施例1~4および比較例1]<樹脂板の作製>まず、押出機1,2、フィードブロック3、ダイ4、第1,第2,第3冷却ロール5,6,7を図1に示すように配置した。次いで、樹脂層Aとして表1に示す種類の樹脂を押出機1にて溶融混練し、樹脂層Bとして表1に示す種類の樹脂を押出機2にて溶融混練し、それぞれフィードブロックに供給し、押出機1からフィードブロックに供給される樹脂層Aの両面に、押出機2からフィードブロックに供給される樹脂層Bが積層されたフィルム状の溶融樹脂をダイ4から押出した。次いで、ダイ4から押出したフィルム状の溶融樹脂を、対向配置した第1冷却ロール5と第2冷却ロール6との間に挟み込み、次いで第3冷却ロール7に巻き掛けて、成形冷却し、樹脂層Aの両面に樹脂層Bが積層された表1に示す厚みを有する3層構成の樹脂板を得た。得られた各樹脂板において樹脂層Aの両面の積層された樹脂層Bの各々の組成および厚みは、互いに同一である。なお、表1中の押出機1における厚みは樹脂層Aの厚みを示しており、押出機2における厚みは樹脂層Bの各々の厚みを示しており、総厚みは得られた樹脂板の全体の厚みを示している。<評価>得られた各樹脂板について、リタデーション値および斜め方向から見たときの着色を評価した。各評価方法を以下に示すと共に、その結果を表1に併せて示す。リタデーション値Re0、Re50王子計測機器株製の自動複屈折計KOBRA-WRを用いて、波長590nmの単色光を樹脂板面の法線に対して、0°の角度で入射したときのリタデーション値Re0、および50°の角度で入射したときのリタデーション値Re50を測定した。さらに、Re0およびRe50の値から、|Re0-Re50|/50を求めた。斜め方向から見たときの着色得られた樹脂板が、タッチパネルの下部電極基板として使用され、さらに該タッチパネルが液晶ディスプレイ上に設置される場合を想定して、以下の評価を行った。まず、上記で得た樹脂板の一方の面と、第1偏光板の一方の面とを重ね合わせた。次いで、樹脂板の他方の面に、第1偏光板と偏光軸が直交するように第2偏光板を重ね合わせた。第1,第2偏光板には、いずれも住友化学株製のスミカランSGを用いた。そして、第2偏光板面を三波長型蛍光灯三菱電機オスラム株製のルピカエースの光で照らしながら、該第2偏光板面の上斜め45度方向から第2偏光板を介して樹脂板の他方の面を見たときに、該面が着色して見えるか否かを目視で観察した。なお、判定基準は以下のものを用いた。○:着色して見えない。×:着色して見える。[比較例2]表1に示す種類の樹脂を押出機1にて溶融混練し、フィードブロック3およびダイ4の順に供給した。そして、ダイ4から押出した溶融樹脂を、対向配置した第1冷却ロール5と第2冷却ロール6との間に挟み込み、次いで第3冷却ロール7に巻き掛けて、成形冷却し、表1に示す厚みを有する単層板を得た。得られた単層板について、前記実施例1と同様にしてリタデーション値および斜め方向から見たときの着色を評価した。その結果を表1に示す。"